СПОСОБ НАНЕСЕНИЯ ПОКРЫТИЯ НА СИНТЕТИЧЕСКИЙ КАНАТ
METHOD OF COATING SYNTHETIC ROPE

Изобретение относится к области производства синтетического каната, в частности к способу нанесения покрытия, и может быть использовано для производства высокопрочных резинотехнических изделий, в частности высокопрочных резинокордных оболочек.
Известен синтетический канат (патент 2390595 RU, МПК D07B 1/00, опубл. 27.05.2010, бюл. №15), содержащий сердечник из высокомодульных элементов на основе арамидных волокон, покрытый латексно-резорцинформальдегидным составом.
Недостатком известного синтетического каната является крепление резины к канату только через покрытие оплетки и сдвиг оплетки относительно сердечника при вырыве каната из резинового блока при эксплуатации высокопрочных резинокордных оболочек, армированных синтетическим канатом с покрытием.
Наиболее близким по совокупности технических признаков и достигаемому техническому результату - прототипом, является способ нанесения латексно-резорцинформальдегидного покрытия на кордшнур (И.А. Осошник и др. Производство резиновых технических изделий. - Воронеж, 2007. - С.448-451) на линии пропитки и термообработки кордшнуров при высокой температуре и натяжении.
Недостатком известного способа пропитки и термообработки является низкая прочность связи резины с синтетическим канатом, содержащим сердечник из высокомодульных арамидных волокон и оплетку из арамидных нитей, и образование налипов пропиточного состава на оплетке из полиамидных нитей.
Техническим результатом заявляемого изобретения является получение синтетического каната с высоким уровнем прочности связи с резиной для производства высокопрочных резинокордных оболочек.
Технический результат заявляемого способа получения синтетического каната с высоким уровнем прочности связи с резиной достигается тем, что способ нанесения латексно-резорцинформальдегидного покрытия на синтетический канат содержит стадию выдерживания синтетического каната на воздухе и последующее удаление оплетки с концов пропитанного и термообработанного каната, идущих в бортовую зону резинотехнического изделия, например резинокордную оболочку.
Заявляемый способ нанесения покрытия на синтетический канат реализуется следующим образом.
Синтетический канат с сердечником из высокомодульных арамидных волокон и оплеткой из арамидных или полиамидных (текстильных) нитей без покрытия изготавливают по ТУ 8121-058-51605609-2010.
На синтетический канат, например, марки КС-4,5, содержащий в составе сердечника арамидный жгут с разрывной нагрузкой 1960 H, а в составе оплетки - арамидную нить, наносят покрытие, содержащее латексы ДБА-1-сополимер бутадиена, бутилакрилата и метакриламида, СКД-1с - бутадиенкарбоксилсодержащий сополимер, 5%-ный раствор новолачной резорцинформальдегидной смолы СФ-282 и 20%-ную дисперсию технического углерода.
Пропитанный вышеприведенным составом синтетический канат наматывают на барабан и высушивают при комнатной температуре 5-40 мин. Стадию выдерживания на воздухе после нанесения покрытия на синтетический канат выполняют перед стадией термообработки, чтобы нанесенный состав проник через оплетку к сердечнику для достижения высокой прочности связи сердечника синтетического каната с резиной и устранения сдвига оплетки относительно сердечника при креплении резины в бортовой зоне за сердечник, а не за оплетку. Далее барабан с пропитанным синтетическим канатом помещают в термошкаф и выдерживают в нем в течение 7-20 мин при температуре от 115 до 190°C в зависимости от времени выдержки в термошкафу. После проведения стадии термообработки в бортовой зоне с концов пропитанного и термообработанного синтетического каната удаляют оплетку с покрытием и освобождают сердечник с покрытием для прочного крепления его в бортовой зоне.
Полученный заявленным способом синтетический канат имеет прочность связи пропитанного синтетического каната с контрольной резиной 770 H, при этом прочность связи сердечника пропитанного синтетического каната с контрольной резиной составляет 1529 H, а с производственной резиной эти показатели значительно выше: 1029 H и 2528 H соответственно.
Заявляемая стадия выдерживания на воздухе после нанесения покрытия на синтетический канат перед стадией термообработки обеспечивает пропитку сердечника нанесенным составом через оплетку для достижения высокой прочности связи не только оплетки, но и сердечника синтетического каната с резиной.
Стадия удаления небольшой части оплетки с покрытием с концов пропитанного и термообработанного каната в бортовой зоне позволяет закреплять синтетический канат в бортовой зоне за сердечник с высоким уровнем прочности связи с резиной и устранять сдвиг оплетки относительно сердечника в бортовой зоне при эксплуатации резинотехнического изделия, например резинокордной оболочки.
Новизна предлагаемого изобретения в том, что синтетический канат дополнительно выдерживают на воздухе после нанесения покрытия перед термообработкой и удаляют небольшую часть оплетки с покрытием с концов пропитанного и термообработанного каната для прочного крепления каната в бортовой зоне резинотехнического изделия.
Совокупность существенных признаков заявленного способа позволяет получить синтетический канат с высоким уровнем прочности связи с резиной.
Предприятие имеет положительный опыт изготовления и использования заявляемого способа нанесения покрытия на синтетический канат для производства высокопрочных резинокордных оболочек.